(57)【要約】【課題】耐摩耗性及び加工性を維持しながら、転がり抵抗、熱老化性、発熱性を向上し得るタイヤトレッド用ゴム組成物を提供する。【解決手段】硫黄（Ａ）、１，６−ビス（Ｎ，Ｎ−ジベンジルチオカルバモイルジチオ）ヘキサン（Ｂ）、スルフェンアミド系加硫促進剤から選択される少なくとも一種の加硫促進剤（Ｃ）、及びチウラム系加硫促進剤から選択される少なくとも一種の加硫促進剤（Ｄ）を含有するゴム組成物。（Ａ）〜（Ｄ）それぞれの配合量は、ジエン系ゴム成分１００重量部に対して０．１〜２重量部であり、各配合重量部が下記式（１）〜（５）の関係を全て満たすことが好ましい。  （Ａ）≧（Ｂ）……（１）  （Ｃ）≧（Ｄ）……（２）  １．０≦（Ａ）＋（Ｂ）≦２．０……（３）  １．０≦（Ｃ）＋（Ｄ）≦２．０……（４）  ０．５≦｛（Ａ）＋（Ｂ）｝／｛（Ｃ）＋（Ｄ）｝≦１．５……（５）【選択図】なし【特許請求の範囲】
【請求項１】
ジエン系ゴム成分に、
硫黄、１，６−ビス（Ｎ，Ｎ−ジベンジルチオカルバモイルジチオ）ヘキサン、スルフェンアミド系加硫促進剤から選択される少なくとも一種の加硫促進剤、及びチウラム系加硫促進剤から選択される少なくとも一種の加硫促進剤とを含有する
ことを特徴とするタイヤトレッド用ゴム組成物。
【請求項２】
ジエン系ゴム成分１００重量部に対して、
前記硫黄（Ａ）、１，６−ビス（Ｎ，Ｎ−ジベンジルチオカルバモイルジチオ）ヘキサン（Ｂ）、スルフェンアミド系加硫促進剤から選択される少なくとも一種の加硫促進剤（Ｃ）、及びチウラム系加硫促進剤から選択される少なくとも一種の加硫促進剤（Ｄ）をそれぞれ０．１〜２重量部配合し、（Ａ）〜（Ｄ）の各配合重量部が下記式（１）〜（５）の関係を全て満たす
ことを特徴とする請求項１に記載のタイヤトレッド用ゴム組成物。
（Ａ）≧（Ｂ）……（１）
（Ｃ）≧（Ｄ）……（２）
１．０≦（Ａ）＋（Ｂ）≦２．０……（３）
１．０≦（Ｃ）＋（Ｄ）≦２．０……（４）
０．５≦｛（Ａ）＋（Ｂ）｝／｛（Ｃ）＋（Ｄ）｝≦１．５……（５）
【請求項３】
さらに、前記ジエン系ゴム成分１００重量部に対して、ＣＴＡＢ吸着比表面積（ＣＴＡＢ）が１１０〜１５０ｍ２／ｇ、圧縮ＤＢＰ吸収量（２４Ｍ４ＤＢＰ）が１００ｍｌ／１００ｇ以上であるカーボンブラックを４０〜６０重量部配合した
ことを特徴とする請求項１又は２に記載のタイヤトレッド用ゴム組成物。
【請求項４】
前記ジエン系ゴムが、天然ゴム及び／又はイソプレンゴム１００〜５０重量部と、ブタジエンゴム０〜５０重量部とからなることを特徴とする請求項１〜３のいずれかに記載のタイヤトレッド用ゴム組成物。
【請求項５】
前記ブタジエンゴムが、シス−１，４結合含有量が９５％以上のハイシスタイプである
ことを特徴とする請求項４に記載のタイヤトレッド用ゴム組成物。
【発明の詳細な説明】
【技術分野】
【０００１】
本発明は、タイヤトレッド用ゴム組成物に関し、特に大型空気入りタイヤのトレッドに好適に用いられる転がり抵抗及び耐久性に優れたゴム組成物に関する。
【背景技術】
【０００２】
近年、自動車の低燃費化の要求はますます高まり、トラックやバスなど大型車両に使用される大型空気入りタイヤに対しても、タイヤの転がり抵抗を低減することが求められている。同時に、大型タイヤはトレッド部の耐摩耗性や熱老化性、発熱耐久性などのタイヤ耐久性能が重要である。
【０００３】
従来、転がり抵抗はゴム組成物のヒステリシスロスとの関係が知られており、かかるヒステリシスロスを低減すると転がり抵抗は改善されるが、耐摩耗性が悪化傾向を示し、転がり抵抗と耐摩耗性とは二律背反にあり、両者をバランス良く向上することは困難であった。
【０００４】
例えば、耐摩耗性を向上させるには、トレッドに用いるゴム組成物のゴム成分としてシス−１，４含有量の高いハイシスタイプのブタジエンゴムを使用したり、あるいはまた、充填剤としてのカーボンブラックとして、小粒径のものを使用したり、ストラクチャーの高いものを使用したり、表面活性を向上させたり、また添加量を増量するなどの方策が提案されている（例えば、特許文献１〜３など）。
【０００５】
上記方策によると、耐摩耗性の向上は確かに見込めるものの、大型タイヤに必要な耐摩耗性や熱老化性、発熱耐久性の低下、混練、押出工程での加工性が悪化し、転がり抵抗や更新性にも悪影響するようになる。
【０００６】
また、天然ゴム成分の多い大型タイヤ用トレッドゴム組成物は、比較的低温で長時間加硫する必要があり、リバージョン（加硫戻り）が発生しやすいという問題や、重荷重条件での使用による熱老化が激しいため経時的にタイヤ性能が低下するという問題があった。
【特許文献１】特開平１１−６０９８４号公報
【特許文献２】特開平１１−６０９８５号公報
【特許文献３】特開２０００−８０３０２号公報
【発明の開示】
【発明が解決しようとする課題】
【０００７】
本発明は、以上の点に鑑みてなされたものであり、ゴム組成物の耐摩耗性及び加工性を維持しながら、転がり抵抗、熱老化性、発熱性を向上し空気入りタイヤの低燃費性、耐久性能を向上し得るタイヤトレッド用ゴム組成物を提供することを目的とする。
【課題を解決するための手段】
【０００８】
本発明者は、ジエン系ゴム組成物に、加硫剤として硫黄及び長鎖架橋構造を形成できる特定の加硫剤を併用し、かつ、加硫促進剤としてスルフェンアミド系加硫促進剤及びチウラム系加硫促進剤を併用することで上記課題を解決できることを見出した。さらに、特定の粒径、ストラクチャー指数を有するカーボンブラックを使用することで、カーボンブラックとゴム成分ポリマーとの結合促進により強固なネットワーク構造を形成させ、これにより発熱性、耐摩耗性をより高度に向上させることを見出したものである。
【０００９】
すなわち、本発明に係るタイヤトレッド用ゴム組成物は、ジエン系ゴム成分に、硫黄、１，６−ビス（Ｎ，Ｎ−ジベンジルチオカルバモイルジチオ）ヘキサン、スルフェンアミド系加硫促進剤から選択される少なくとも一種の加硫促進剤、及びチウラム系加硫促進剤から選択される少なくとも一種の加硫促進剤とを含有することを特徴とする。
【００１０】
本発明においては、ジエン系ゴム成分１００重量部に対して、前記硫黄（Ａ）、１，６−ビス（Ｎ，Ｎ−ジベンジルチオカルバモイルジチオ）ヘキサン（Ｂ）、スルフェンアミド系加硫促進剤から選択される少なくとも一種の加硫促進剤（Ｃ）、及びチウラム系加硫促進剤から選択される少なくとも一種の加硫促進剤（Ｄ）をそれぞれ０．１〜２重量部配合し、（Ａ）〜（Ｄ）の各配合重量部が下記式（１）〜（５）の関係を全て満たすことが好ましい。 
（Ａ）≧（Ｂ）……（１）
（Ｃ）≧（Ｄ）……（２）
１．０≦（Ａ）＋（Ｂ）≦２．０……（３）
１．０≦（Ｃ）＋（Ｄ）≦２．０……（４）
０．５≦｛（Ａ）＋（Ｂ）｝／｛（Ｃ）＋（Ｄ）｝≦１．５……（５）
【００１１】
さらに、本発明のタイヤトレッド用ゴム組成物は、前記ジエン系ゴム成分１００重量部に対して、ＣＴＡＢ吸着比表面積（ＣＴＡＢ）が１１０〜１５０ｍ２／ｇ、圧縮ＤＢＰ吸収量（２４Ｍ４ＤＢＰ）が１００ｍｌ／１００ｇ以上であるカーボンブラックを４０〜６０重量部配合することが好ましい。
【００１２】
本発明のタイヤトレッド用ゴム組成物において、前記ジエン系ゴムが、天然ゴム及び／又はイソプレンゴム１００〜５０重量部と、ブタジエンゴム０〜５０重量部とからなるものとすることができる。
【００１３】
前記ブタジエンゴムは、シス−１，４結合含有量が９５％以上のハイシスタイプであることが好ましい。
【発明の効果】
【００１４】
本発明のタイヤトレッド用ゴム組成物によれば、加硫剤として硫黄及び長鎖架橋構造を形成できる特定の加硫剤を併用し、かつ、１次加硫促進剤としてスルフェンアミド系加硫促進剤及び２次加硫促進剤としてチウラム系加硫促進剤を使用することで、ゴム分子間の架橋網目構造を適正にすることができ、これにより耐摩耗性や加工性を維持しながら転がり抵抗、発熱性、熱老化性を向上し空気入りタイヤの低燃費性、耐久性能を向上することができる。
【発明を実施するための最良の形態】
【００１５】
以下、本発明の実施形態について説明する。
【００１６】
本発明に係るタイヤトレッド用ゴム組成物は、ジエン系ゴム成分に、硫黄、１，６−ビス（Ｎ，Ｎ−ジベンジルチオカルバモイルジチオ）ヘキサン、スルフェンアミド系加硫促進剤から選択される少なくとも一種の加硫促進剤、及びチウラム系加硫促進剤から選択される少なくとも一種の加硫促進剤とを全て含有するものである。
【００１７】
ゴム成分として用いられるジエン系ゴムとしては、天然ゴムの他、イソプレンゴム、ブタジエンゴム、スチレン−ブタジエンゴムなどのジエン系合成ゴムが挙げられ、これらはいずれか一種を単独で用いても、２種以上ブレンドして用いてもよい。
【００１８】
好ましくは、ジエン系ゴムは、天然ゴム及び／又はイソプレンゴム１００〜５０重量％と、ブタジエンゴム０〜５０重量％からなるものとする。すなわち、天然ゴム及び／又はイソプレンゴムの単独、あるいは、これとブタジエンゴムとのブレンドであることが好ましい。ブレンドする場合、天然ゴム及び／又はイソプレンゴムが５０重量％以上で、ブタジエンゴムが５０重量％以下であることが好ましく、より好ましくは、天然ゴム及び／又はイソプレンゴムが５０〜９０重量％で、ブタジエンゴムが１０〜５０重量％である。
【００１９】
上記ブタジエンゴムとしては、シス−１，４結合含有量が９５％以上であるハイシスタイプのものが、耐摩耗性を向上させる上で好ましい。ここで、シス−１，４結合含有量は、赤外吸収スペクトル法（モレロ法）により測定される値である。
【００２０】
本発明のゴム組成物は、加硫剤として硫黄と１，６−ビス（Ｎ，Ｎ−ジベンジルチオカルバモイルジチオ）ヘキサンが併用される。
【００２１】
硫黄としては、粉末硫黄、沈降硫黄、コロイド硫黄、不溶性硫黄、オイル処理硫黄などが挙げられる。これらの硫黄は２種以上を併用してもよい。
【００２２】
１，６−ビス（Ｎ，Ｎ−ジベンジルチオカルバモイルジチオ）ヘキサンは、分子中に−Ｓ−Ｓ−（ＣＨ２）６−Ｓ−Ｓ−構造を有し、硫黄と併用することでポリマー分子間にポリスルフィド結合を生成して長鎖の架橋構造を適度に形成することで発熱性、熱老化性、耐加硫戻り性を向上し、特に発熱性、熱老化性を改善することができる。
【００２３】
上記１，６−ビス（Ｎ，Ｎ−ジベンジルチオカルバモイルジチオ）ヘキサンは、市販品としてバイエル社のＶｕｌｃｕｒｅｎ  ＫＡ９１８８を使用することができる。
【００２４】
また、本発明のゴム組成物は、１次加硫促進剤として、スルフェンアミド系加硫促進剤から選択される少なくとも一種の加硫促進剤、及び２次加硫促進剤としてチウラム系加硫促進剤から選択される少なくとも一種の加硫促進剤とが使用される。
【００２５】
１次加硫促進剤は、加硫剤である硫黄などの配合量を減らし、加硫時間を短縮し、加硫温度を低下させるために配合される成分であり、これ単独でも加硫促進効果を発揮することができる。
【００２６】
１次加硫促進剤としては、スルフェンアミド系加硫促進剤から選択される少なくとも一種の加硫促進剤が使用される。
【００２７】
スルフェンアミド加硫促進剤としては、Ｎ−シクロヘキシル−２−ベンゾチアゾールスルフェンアミド（ＣＢＳ（ＣＺ））、Ｎ−ｔｅｒｔ−ブチルベンゾチアゾール−２−スルフェンアミド（ＢＢＳ（ＮＳ））、Ｎ−オキシジエチレン−２−ベンゾチアゾールスルフェンアミド（ＯＢＳ）、Ｎ，Ｎ−ジイソプロピル−２−ベンゾチアゾールスルフェンアミド（ＤＰＢＳ）、Ｎ，Ｎ−ジシクロヘキシル−２−ベンゾチアゾールスルフェンアミド等を挙げることができ、これらが１種または２種以上使用できる。
【００２８】
２次加硫促進剤は、それ自身では十分な加硫促進効果を示さないが、上記１次加硫促進剤に対して補助的な作用を示す。２次加硫促進剤としては、チウラム系加硫促進剤から選択される少なくとも一種の加硫促進剤が使用される。
【００２９】
チウラム系加硫促進剤としては、テトラメチルチウラムモノスルフィド（ＴＭＴＭ）、テトラメチルチウラムジスルフィド（ＴＭＴＤ）、テトラエチルチウラムジスルフィド（ＴＥＴＤ）、テトラブチルチウラムジスルフィド（ＴＢＴＤ）、テトラキス（２−エチルヘキシル）チウラムジスルフィド（ＴＯＴ−Ｎ）、ジペンタメチレンチウラムジスルフィド、ジペンタメチレンチウラムモノスルフィド、ジペンタメチレンチウラムテトラスルフィド、ジペンタメチレンチウラムヘキサスルフィド、テトラブチルチウラムジスルフィド、ペンタメチレンチウラムテトラスルフィド等のチウラム系化合物を挙げることができ、これらが１種または２種以上使用できる。
【００３０】
スルフェンアミド系加硫促進剤は、ポリスルフィド結合を多く生成させる傾向にあり、またチウラム系加硫促進剤は、モノスルフィド結合を多くする傾向にあり、加硫剤として硫黄と１，６−ビス（Ｎ，Ｎ−ジベンジルチオカルバモイルジチオ）ヘキサンを用いて、加硫促進剤としてスルフェンアミド系とチウラム系加硫促進剤を併用することで架橋構造を適正にしてポリマーやカーボンブラックの特長を活かし、耐摩耗性や加工性を維持しながら転がり抵抗を低減するとともに、発熱性と熱老化性をバランス良く向上することができる。
【００３１】
本発明のゴム組成物は、上記効果を十分に発揮させるために、前記硫黄（Ａ）、１，６−ビス（Ｎ，Ｎ−ジベンジルチオカルバモイルジチオ）ヘキサン（Ｂ）、スルフェンアミド系加硫促進剤（Ｃ）、及びチウラム系加硫促進剤（Ｄ）をいずれもジエン系ゴム成分１００重量部に対してそれぞれ０．１〜２重量部配合し、（Ａ）〜（Ｄ）の各配合重量部が下記式（１）〜（５）の関係を全て満たすことが好ましい。 
（Ａ）≧（Ｂ）……（１）
（Ｃ）≧（Ｄ）……（２）
１．０≦（Ａ）＋（Ｂ）≦２．０……（３）
１．０≦（Ｃ）＋（Ｄ）≦２．０……（４）
０．５≦｛（Ａ）＋（Ｂ）｝／｛（Ｃ）＋（Ｄ）｝≦１．５……（５）
【００３２】
このように構成することで、ゴム組成物の初期物性を確保し、耐摩耗性や加工性を維持しながら、転がり抵抗を低減し、発熱性と熱老化性をバランスさせるタイヤトレッドに好適なゴム組成物を得ることができる。
【００３３】
上記各配合剤がそれぞれ０．１重量部未満で本発明の効果が十分得られず、２重量部を超えると発熱性、熱老化性は改善できるが、ゴム物性が低下し耐摩耗性や転がり抵抗が悪化し、また加硫速度が速くなりスコーチ性が悪くなる。
【００３４】
加硫剤（Ａ）、（Ｂ）の配合重量部は、式（１）の関係が満たされないとスコーチ性、耐疲労性が低下し、式（３）の関係が満たされないと破断強度、耐摩耗性などが低下する。
【００３５】
加硫促進剤（Ｃ）、（Ｄ）の配合重量部は、式（２）の関係が満たされないとスコーチ性、耐疲労性が低下し、式（４）の関係が満たされないと破断強度、耐摩耗性などが低下する。
【００３６】
また、式（５）の関係が満たされず加硫促進剤に対して加硫剤が多すぎても、少なすぎても破断強度などのゴム物性が低下し、耐摩耗性や耐疲労性の悪化を招くようになる。
【００３７】
本発明のゴム組成物において、補強剤として使用されるカーボンブラックは、下記（１）、（２）の要件を満足するものが好ましい。
【００３８】
（１）ＣＴＡＢ吸着比表面積（ＣＴＡＢ）が１１０〜１５０ｍ２／ｇ、
（２）圧縮ＤＢＰ吸収量（２４Ｍ４ＤＢＰ）が１００ｍｌ／１００ｇ以上。
【００３９】
上記コロイダル特性を有するカーボンブラックを用いることにより、ポリマーとのネットワークをより強化して、発熱性、熱老化性を損なわずに転がり抵抗、耐摩耗性が高度に改良されたゴム組成物を得ることができる。
【００４０】
上記（１）のＣＴＡＢ（セチルトリメチルアンモニウムブロミド）吸着比表面積は、ＡＳＴＭ  Ｄ３７６５に準じて測定される値であり、カーボンブラックの粒子径の指標となるものである。ＣＴＡＢが１１０ｍ２／ｇ未満では、特に大型タイヤ用のトレッドゴムとして良好な耐摩耗性を得ることができず、１５０ｍ２／ｇを超えると耐摩耗性は向上するが、分散性が低下し、カーボンブラックの性能を充分に発揮できなくなる。
【００４１】
上記（２）の圧縮ＤＢＰ（ジブチルフタレート）吸収量は、ＡＳＴＭ Ｄ３４９３に準じて測定される２４Ｍ４ＤＢＰ吸収量であり（以下、「２４Ｍ４ＤＢＰ」と略することがある。）、カーボンブラックのストラクチャーの指標となるものである。本発明では２４Ｍ４ＤＢＰが１００ｍｌ／１００ｇであるハイストラクチャー品を用いるものであり、１１０ｍｌ／１００ｇ未満では、耐摩耗性の改良効果が少ない。２４ＭＤＢＰの上限は特に制限されないが、１２０ｍｌ／１００ｇを超えるとカーボンブラックの分散性が悪化し加工性が低下するようになるので、２４ＭＤＢＰの上限は１２０ｍｌ／１００ｇ程度とすることが好ましい。このようなカーボンブラックとしては、ＳＡＦ、ＩＳＡＦ級のカーボンブラックを使用することができる。
【００４２】
上記カーボンブラックの配合量は、ゴム成分１００重量部に対して４０〜６０重量部程度であり、該カーボンブラックの配合量が４０重量部未満であると耐摩耗性が不十分となり、また、６０重量部を超えると発熱性が悪化する傾向にある。
【００４３】
本発明のゴム組成物には、上記した成分の他に、老化防止剤、亜鉛華、ステアリン酸、軟化剤、加工助剤、など、タイヤトレッド用ゴム組成物において一般に使用される各種添加剤を配合することができる。
【００４４】
以上よりなる本発明のタイヤトレッド用ゴム組成物は、バンバリーミキサー、ニーダ等のゴム用混練機を用いて常法により調製される。混練時の加工性を良好にし、トラックやバスなどの重荷重用空気入りタイヤのキャップトレッド部として好適である。そして、常法に従い加硫成型することにより、該トレッド部を形成することができる。
【実施例】
【００４５】
以下、本発明の実施例を示すが、本発明はこれらの実施例に限定されるものではない。
【００４６】
天然ゴム（ＮＲ）（ＲＳＳ３号）とブタジエンゴム（ＢＲ）（ＪＳＲ（株）製、ＢＲ０１、シス−１，４結合含有量＝９６％）を配合した合計のゴム成分１００重量部に、下記のカーボンブラック、加硫剤、加硫促進剤を表１、２に示す配合量で配合し、さらに、その他の成分として、亜鉛華（三井金属鉱業（株）製、亜鉛華１号）３重量部、ステアリン酸（日本油脂（株）製）３重量部、老化防止剤（モンサント製、６ＰＰＤ）１．５重量部を添加し、容量２００リットルの密閉式バンバリーミキサーにて混練して各ゴム組成物を調製した。
【００４７】
［カーボンブラック（ＣＢ）］
・ＣＢ１：東海カーボン（株）製「シースト９」、ＣＴＡＢ＝１２６ｍ２／ｇ、２４Ｍ４ＤＢＰ＝１００ｍｌ／１００ｇ
・ＣＢ２：東海カーボン（株）製「シースト６」、ＣＴＡＢ＝１１１ｍ２／ｇ、２４Ｍ４ＤＢＰ＝１００ｍｌ／１００ｇ
・ＣＢ３：東海カーボン（株）製「シーストＫＨ」、ＣＴＡＢ＝９５ｍ２／ｇ、２４Ｍ４ＤＢＰ＝１０１ｍｌ／１００ｇ
【００４８】
［加硫剤］
・硫黄：鶴見化学工業（株）製、「５％油処理粉末硫黄」
・１，６−ビス（Ｎ，Ｎ−ジベンジルチオカルバモイルジチオ）ヘキサン：バイエル社製、「Ｖｕｌｃｕｒｅｎ  ＫＡ９１８８」
［加硫促進剤］
・加硫促進剤ＣＺ（Ｎ−シクロヘキシル−２−ベンゾチアゾールスルフェンアミド）：住友化学工業（株）製、「ソクシノールＣＺ」
・加硫促進剤ＮＳ（Ｎ−ｔｅｒｔ−ブチルベンゾチアゾール−２−スルフェンアミド）：三新化学工業（株）製、「サンセラーＮＳ−Ｇ」
・加硫促進剤ＴＢｚＴＤ（テトラベンジルチウラムジスルフィド）：大内新興化学工業（株）製、「ノクセラーＴＢｚＴＤ」
・加硫促進剤ＴＯＴ−Ｎ（テトラキス（２−エチルヘキシル）チウラムジスルフィド）：大内新興化学工業（株）製、「ノクセラーＴＯＴ−Ｎ」
【００４９】
得られた各ゴム組成物について、加工性を評価し、初期ゴム特性を加硫条件１５０℃、３０分加硫にて試料を調製し、３００％モジュラス、破断強度、耐摩耗性、耐疲労性、発熱性を下記試験方法に従い評価し、表１、２に示した。
【００５０】
さらに、３００％モジュラス、破断強度、発熱性については、熱老化特性（老化条件：１５０℃、６０分加硫）を同様試験方法にして評価した。熱老化特性は、上記初期特性の試験結果を１００とする保持率で表１、２に示した。
【００５１】
次に、各ゴム組成物をタイヤトレッドのキャップゴムに適用した、サイズ１１Ｒ２２．５  １４ＰＲのトラック・バス用ラジアルタイヤを試作し、転がり抵抗を測定した。
【００５２】
・３００％モジュラス、破断強度：ＪＩＳ  Ｋ６２５１に準拠して引張試験（ダンベル状３号形）を行い、３００％モジュラス、破断強度を測定し、比較例１の値を１００とした指数で表示した。
【００５３】
・加工性：ＪＩＳ  Ｋ６３００に準拠して、ムーニー粘度を測定し、比較例１の値を１００とした指数で表示した。指数が小さいほど加工性に優れることを示す。
【００５４】
・耐摩耗性：ＪＩＳ  Ｋ６２６４に準拠するランボーン試験にて摩耗量を測定した。（標準条件：スリップ率３０％、負荷荷重４０Ｎ、落砂量２０ｇ／分）、比較例１の値を１００とした指数で表示した。指数が大きいほど耐摩耗性に優れることを示す。
【００５５】
・耐疲労性：ＪＩＳ  Ｋ６２６０に準拠する屈曲き劣試験にて評価した。比較例１を基準として、同等の場合を「○」、劣る場合を「×」として表示した。
【００５６】
・発熱性：粘弾特性（６０℃でのｔａｎδ）により評価した。６０℃でのｔａｎδは、東洋精機（株）製スペクトロメーターを用いて、周波数１０Ｈｚ、初期伸張１０％、歪振幅２％として測定し、比較例１の値を１００とした指数で表示した。指数が小さいほど発熱性に優れることを示す。
【００５７】
・転がり抵抗性：ＪＡＴＭＡのトラック及びバス用タイヤの転がり抵抗試験方法の力測定法に準拠し、転がり抵抗を測定した。比較例１の値を１００とした指数で表示した。指数が小さいほど転がり抵抗が小さく、燃費性に優れることを示す。
【００５８】
【表１】
2008285506.tif 000002
【００５９】
【表２】
2008285506.tif 000003
【００６０】
表１、表２から知られるように、本発明に係る実施例１〜６は、特定の加硫剤と加硫促進剤を用いることで、初期のゴム物性を確保し、耐摩耗性や加工性を維持しながら、発熱性、熱老化性と転がり抵抗を向上し、空気入りタイヤの低燃費性、耐久性能を向上できることが分かる。
【００６１】
これに対して、カーボンブラックのコロイダル特性が満たされない比較例２は耐摩耗性が未達であり、加硫促進剤がＣＺ単独の比較例３は発熱性、熱老化性の改良効果が小さく、加硫剤が硫黄のみの比較例４は発熱性の改良効果が小さく破断強度が低下、熱老化性も改善されない。また、配合量が硫黄＜ＫＡ９１８８の比較例５及び１次加硫促進剤＜２次加硫促進剤である比較例６ではスコーチ性、耐疲労性が悪化する。また、ＫＡ９１８８あるいはＴＢｚＴＤが０．１重量部未満の比較例７、８では発熱性、熱老化性に改良が見られず、ＫＡ９１８８あるいはＴＢｚＴＤが２重量部を超える比較例９、１０では発熱性、熱老化性は向上するが破断強度、耐摩耗性、耐疲労性が悪化するようになりバランスのよい改善が得られない。
【産業上の利用可能性】
【００６２】
本発明のタイヤトレッド用ゴム組成物は、トラックやバス用をはじめとする大型空気入りタイヤ、特に重荷重用途タイヤのトレッド部を形成するためのゴム組成物として好適に利用することができる。